(57)【要約】      （修正有）【課題】プリント回路板の電気めっきにおける様な金属電気めっき浴中でレベラーとして使用されることができ、良好な均一電着性を与える添加剤の提供。【解決手段】式（Ｉ）で表されるグアニジン化合物又はその塩と、ポリエポキシド化合物と、ポリハロゲン化合物との反応生成物。2015147761.tif 000022【選択図】なし【特許請求の範囲】
【請求項１】
１種以上のグアニジン化合物またはその塩と、１種以上のポリエポキシド化合物と、１種以上のポリハロゲン化合物との反応生成物を含む化合物。
【請求項２】
前記１種以上のグアニジン化合物が下記式を有する請求項１の化合物
【化１】
2015147761.tif 000014
（式中、Ｒ１、Ｒ２、Ｒ３およびＲ４は同じかまたは異なっており、そして水素、線状もしくは分岐の置換もしくは非置換（Ｃ１−Ｃ１０）アルキル、線状もしくは分岐のカルボキシ（Ｃ１−Ｃ１０）アルキル、線状もしくは分岐の置換もしくは非置換アミノ（Ｃ１−Ｃ１０）アルキル、置換もしくは非置換アリール、線状もしくは分岐の置換もしくは非置換アリール（Ｃ１−Ｃ１０）アルキル、置換もしくは非置換スルホニル、−Ｎ（Ｒ５）２（式中、Ｒ５は同じかまたは異なっていて良く、そして水素、または線状もしくは分岐の置換もしくは非置換（Ｃ１−Ｃ１０）アルキルである）、式
【化２】
2015147761.tif 000015
を有する部分（式中、Ｒ６およびＲ７は同じかまたは異なっており、そして水素、線状もしくは分岐の置換もしくは非置換（Ｃ１−Ｃ１０）アルキル、線状もしくは分岐のカルボキシ（Ｃ１−Ｃ１０）アルキル、置換もしくは非置換アリール、置換もしくは非置換の線状もしくは分岐のアリール（Ｃ１−Ｃ１０）アルキル、−Ｎ（Ｒ５）２（式中、Ｒ５は上で定義された通りである）を含む）、または式
【化３】
2015147761.tif 000016
を有する部分（式中、Ｒ６およびＲ７は上で定義された通りである）を含む）。
【請求項３】
１種以上のグアニジン化合物の塩が下記式を有する請求項１の化合物
【化４】
2015147761.tif 000017
（式中、Ｒ１、Ｒ２、Ｒ３およびＲ４は請求項１で定義された通りであり、並びにＹ−はハロゲン化物イオン、硫酸イオン、硫酸水素イオン、炭酸イオン、炭酸水素イオン、硝酸イオン、亜硝酸イオン、ホウ酸イオン、過塩素酸イオン、亜リン酸イオンまたはリン酸イオンを含む）。
【請求項４】
前記１種以上のポリエポキシドが下記式を有する請求項１の化合物
【化５】
2015147761.tif 000018
または
【化６】
2015147761.tif 000019
（式中、Ｒ８およびＲ９は同じかまたは異なっており、そして水素、および（Ｃ１−Ｃ４）アルキルから選択され、Ａ＝ＯＲ１０またはＲ１１であり、Ｒ１０＝（（ＣＲ１２Ｒ１３）ｍＯ）、（アリール−Ｏ）ｐ、ＣＲ１２Ｒ１３−Ｚ−ＣＲ１２ＣＲ１３、またはＯＺ’ｔＯであり、Ｒ１１＝（ＣＨ２）ｙであり、Ｂは（Ｃ５−Ｃ１２）シクロアルキルであり、Ｚ＝５−または６−員環であり、Ｚ’はＲ１４ＯＡｒＯＲ１４、（Ｒ１５Ｏ）ａＡｒ（ＯＲ１５）、または（Ｒ１５Ｏ）ａ、Ｃｙ（ＯＲ１５）であり、Ｃｙ＝（Ｃ５−Ｃ１２）シクロアルキルであり、各Ｒ１２およびＲ１３は同じかまたは異なっており、そして水素、メチルまたはヒドロキシルから選択され、Ｒ１４は（Ｃ１−Ｃ８）アルキルであり、Ｒ１５は（Ｃ２−Ｃ６）アルキレンオキシであり、ａ＝１〜１０、ｍ＝１〜６、ｐ＝１〜６、ｔ＝１〜４、およびｙ＝０〜６である）。
【請求項５】
前記１種以上のポリハロゲンが下記式を有する請求項１の化合物
【化７】
2015147761.tif 000020
（式中、Ｘ１およびＸ２は同じかまたは異なっていてよく、そして塩素、臭素、フッ素およびヨウ素から選択されるハロゲンであり、Ｒ１６は式
【化８】
2015147761.tif 000021
（式中、Ｒ１７は線状もしくは分岐の置換もしくは非置換（Ｃ１−Ｃ１８）アルキル、置換もしくは非置換（Ｃ６−Ｃ１２）シクロアルキル、置換もしくは非置換（Ｃ６−Ｃ１５）アリール、−ＣＨ２−Ｏ−（Ｒ１８−Ｏ）ｑ−ＣＨ２−であり、式中、Ｒ１８は置換もしくは非置換の線状もしくは分岐の（Ｃ２−Ｃ１０）アルキルであり、およびｑは１〜１０の整数である）を有する部分である）。
【請求項６】
前記１種以上のグアニジン化合物またはその塩の部分：前記１種以上のポリエポキシド化合物の部分：前記１種以上のポリハロゲン化合物の部分のモル比が、モノマーモル比に基づいて、０．５〜１：０．５〜１：０．０５〜０．５である請求項１の化合物。
【請求項７】
１種以上のグアニジン化合物またはその塩と、１種以上のポリエポキシド化合物と、１種以上のポリハロゲン化合物との反応生成物を含む１種以上の化合物、および金属イオンの１種以上のソースを含む組成物。
【請求項８】
前記反応生成物が０．０１ｐｐｍ〜５００ｐｐｍの量である請求項７の組成物。
【請求項９】
ａ）基体を提供する工程、
ｂ）１種以上のグアニジン化合物またはその塩と、１種以上のポリエポキシド化合物と、１種以上のポリハロゲン化合物との反応生成物を含む１種以上の化合物、および金属イオンの１種以上のソースを含む組成物を提供する工程、
ｃ）基体に前記組成物を接触させる工程、
ｄ）前記基体および前記組成物に電流を印加する工程、並びに
ｅ）前記基体上に金属を堆積させる工程
を含む方法。
【請求項１０】
前記金属イオンの１種以上のソースが銅塩およびスズ塩から選択される請求項９の方法。
【請求項１１】
前記基体がスルーホール、トレンチおよびバイアの１種以上を複数個含む請求項９の方法。
【発明の詳細な説明】
【技術分野】
【０００１】
本発明は、金属電気めっき浴において使用するための、グアニジン化合物またはその塩と、ポリエポキシド化合物と、ポリハロゲン化合物との反応生成物に関する。より具体的には、本発明は良好な均一電着性を有するレベラーとして、金属電気めっき浴において使用するための、グアニジン化合物またはその塩と、ポリエポキシド化合物と、ポリハロゲン化合物との反応生成物に関する。
【背景技術】
【０００２】
物品を金属コーティングで電気めっきする方法は、概して、めっき液中の２つの電極間に電流を通すことを伴い、そこではそれら電極の一方はめっきされるべき物品である。典型的な酸銅めっき液は、溶解した銅、通常は、硫酸銅、浴に導電性を付与するのに充分な量の酸電解質、例えば、硫酸、ハロゲン化物のソース、並びにめっきの均一性および金属堆積物の品質を向上させる専有の添加剤を含む。このような添加剤には、レベラー、促進剤および抑制剤などが挙げられる。
【０００３】
電解銅めっき液は、装飾および防食コーティングのような様々な産業用途において、並びにエレクトロニクス産業において、特に、プリント回路板および半導体の製造のために使用される。回路板製造のためには、典型的には、プリント回路板の表面の選択された部分上に、ブラインドバイアおよびトレンチ内に、並びに回路板ベース材料の表面間を貫通するスルーホールの壁上に銅が電気めっきされる。ブラインドバイア、トレンチおよびスルーホールの露出した表面、すなわち、壁および床は、最初に、無電解金属めっきなどによって導電性にされ、その後、これら開口部の表面上に銅が電気めっきされる。めっきされたスルーホールは一方の板表面から他方への導電性経路を提供する。バイアおよびトレンチは回路板の複数の内層間の導電性経路を提供する。半導体製造については、バイア、トレンチまたはこれらの組み合わせのような様々なフィーチャを含むウェハの表面上に銅が電気めっきされる。これらバイアおよびトレンチは金属化されて、半導体デバイスの様々な層間に導電性を提供する。
【０００４】
プリント回路板（ＰＣＢ）の電気めっきにおけるような、めっきの特定の領域においては、基体表面上に均一な金属堆積物を達成するのに、電気めっき浴中のレベラーの使用が極めて重要である場合があることが知られている。不規則な形状を有する基体を電気めっきすることは困難をもたらしうる。電気めっき中に、電圧低下が典型的には表面における開口部内で起こり、このことが表面と開口部との間の不均一な金属堆積物を生じさせうる。電気めっきの不規則性は電圧低下が比較的極端である、すなわち、開口部が狭くかつ高い場合に深刻となる。その結果、実質的に均一な厚さの金属層は、電子デバイスの製造において頻繁に困難な工程となる。レベリング剤は、多くの場合、銅めっき浴中で使用されて、実質的に均一もしくは平滑な銅層を電子デバイス中に提供する。
【０００５】
電子デバイスの増大する機能と一緒になった携帯性のトレンドはＰＣＢの小型化を推し進めてきた。スルーホールインターコネクトを有する従来の多層ＰＣＢは常に現実的な解決策となるわけではない。ブラインドバイアを利用する逐次ビルドアップ技術のような、高密度インターコネクトのための別のアプローチが開発されてきた。ブラインドバイアを使用するプロセスにおける目的の１つは、バイアと基体表面との間で銅堆積物の厚さ変動を最小にしつつ、バイア充填を最大化することである。ＰＣＢがスルーホールおよびブラインドバイアの双方を含んでいる場合に、これは特に困難である。
【０００６】
基体表面にわたって堆積物を平滑にし、かつ電気めっき浴の均一電着性を向上させるために、銅めっき浴中にレベリング剤が使用される。均一電着性はスルーホール中央の銅堆積物の厚さの、表面におけるその厚さに対する比率として定義される。スルーホールおよびブラインドバイアの双方を含む、より新たなＰＣＢが製造される。現在の浴添加剤、特に現在のレベリング剤は、基体表面と充填されたスルーホールおよびブラインドバイアとの間に平滑な銅堆積物を常に提供するわけではない。バイア充填は、充填されたバイアにおける銅と表面との間の高さの差によって特徴付けられる。
【発明の概要】
【発明が解決しようとする課題】
【０００７】
よって、浴の均一電着性を強化しつつ、平滑な銅堆積物を提供する、ＰＣＢの製造のための金属電気めっき浴において使用するためのレベリング剤についての、当該技術分野における必要性が存在している。
【課題を解決するための手段】
【０００８】
化合物は、１種以上のグアニジン化合物またはその塩と、１種以上のポリエポキシド化合物と、１種以上のポリハロゲン化合物との反応生成物を含む。
組成物は、１種以上のグアニジン化合物またはその塩と、１種以上のポリエポキシド化合物と、１種以上のポリハロゲン化合物との反応生成物の１種以上の化合物、金属イオンの１種以上のソース、および電解質を含む。
方法は、基体を提供する工程、１種以上のグアニジン化合物またはその塩と、１種以上のポリエポキシド化合物と、１種以上のポリハロゲン化合物との反応生成物の１種以上の化合物、および金属イオンの１種以上のソースを含む組成物を提供する工程、前記基体に前記組成物を接触させる工程、前記基体および前記組成物に電流を印加する工程、並びに前記基体上に金属をめっきする工程を含む。
【発明の効果】
【０００９】
この化合物は小さなフィーチャを有する基体上、および様々なフィーチャサイズを有する基体上であってさえ、基体にわたって実質的に平滑な表面を有する金属層を提供する。このめっき方法は、金属めっき組成物が良好な均一電着性を有するように、ブラインドバイアおよびスルーホール内に効果的に金属を堆積する。さらに、金属堆積物は熱衝撃応力試験に応えた良好な物理的信頼性を有する。
【発明を実施するための形態】
【００１０】
本明細書を通して使用される場合、文脈が明確に他のことを示さない限りは、以下の略語は以下の意味を有するものとする：Ａ＝アンペア；Ａ／ｄｍ２＝アンペア／平方デシメートル；℃＝摂氏度；ｇ＝グラム；ｐｐｍ＝１００万あたりの部；Ｌ＝リットル；μｍ＝ミクロン＝マイクロメートル；ｍｍ＝ミリメートル；ｃｍ＝センチメートル；ＤＩ＝脱イオン；ｍＬ＝ミリリットル；Ｍｗ＝重量平均分子量；およびＭｎ＝数平均分子量。全ての数値範囲は境界値を含み、このような数値範囲が合計で１００％になることに制約されるのが明らかな場合以外は任意に組み合わせ可能である。
【００１１】
本明細書を通して使用される場合、「フィーチャ」とは基体上の形状をいう。「開口部」とはスルーホールおよびブラインドバイアをはじめとする凹んだフィーチャをいう。本明細書を通して使用される場合、用語「めっき」とは金属電気めっきをいう。「グアニジン化合物」とはグアニジンおよびグアニジンの誘導体を意味する。「堆積」および「めっき」は本明細書を通して交換可能に使用される。「ハライド」とは、フルオリド、クロリド、ブロミド、およびヨージドである。「レベラー」とは実質的に平滑なまたは平面的な金属層を提供できる有機化合物をいう。用語「レベラー」および「レベリング剤」は本明細書を通して交換可能に使用される。「促進剤」とは電気めっき浴のめっき速度を増大させる有機添加剤をいう。「抑制剤」とは、電気めっき中の金属のめっき速度を抑制する有機添加剤をいう。用語「プリント回路板」および「プリント配線板」は本明細書を通して交換可能に使用される。用語「部分」とは、サブ構造（ｓｕｂｓｔｒｕｃｔｕｒｅ）として官能基全体または官能基の部分を含むことができる、分子またはポリマーの部分を意味する。冠詞「ａ」および「ａｎ」は単数および複数を意味する。
【００１２】
化合物は、１種以上のグアニジン化合物またはその塩と、１種以上のポリエポキシド化合物と、１種以上のポリハロゲン化合物との反応生成物である。グアニジン化合物には、これに限定されないが、下記式を有する化合物が挙げられる：
【００１３】
【化１】
2015147761.tif 000002
【００１４】
式中、Ｒ１、Ｒ２、Ｒ３およびＲ４は同じかまたは異なっており、そしてこれに限定されないが、水素、線状もしくは分岐の置換もしくは非置換（Ｃ１−Ｃ１０）アルキル、線状もしくは分岐のカルボキシ（Ｃ１−Ｃ１０）アルキル、線状もしくは分岐の置換もしくは非置換アミノ（Ｃ１−Ｃ１０）アルキル、置換もしくは非置換アリール、線状もしくは分岐の置換もしくは非置換アリール（Ｃ１−Ｃ１０）アルキル、置換もしくは非置換スルホニル、−Ｎ（Ｒ５）２（式中、Ｒ５は同じかまたは異なっていて良く、そして水素、または線状もしくは分岐の置換もしくは非置換（Ｃ１−Ｃ１０）アルキルである）、式
【化２】
2015147761.tif 000003
を有する部分（式中、Ｒ６およびＲ７は同じかまたは異なっており、そしてこれに限定されないが、水素、線状もしくは分岐の置換もしくは非置換（Ｃ１−Ｃ１０）アルキル、−Ｎ（Ｒ５）２（式中、Ｒ５は上で定義された通りである）、線状もしくは分岐のカルボキシ（Ｃ１−Ｃ１０）アルキル、置換もしくは非置換アリール、置換もしくは非置換の線状もしくは分岐のアリール（Ｃ１−Ｃ１０）アルキルを含む）、式
【化３】
2015147761.tif 000004
を有する部分（式中、Ｒ６およびＲ７は上で定義された通りである）を含む。好ましくは、Ｒ１、Ｒ２、Ｒ３およびＲ４は同じかまたは異なっており、そして水素、線状もしくは分岐の置換もしくは非置換（Ｃ１−Ｃ５）アルキル、線状もしくは分岐のカルボキシ（Ｃ１−Ｃ５）アルキル、線状もしくは分岐の置換もしくは非置換アミノ（Ｃ１−Ｃ５）アルキル、置換もしくは非置換フェニル、線状もしくは分岐の置換もしくは非置換フェニル（Ｃ１−Ｃ５）アルキル、−Ｎ（Ｒ５）２（式中、Ｒ５は同じかまたは異なっており、そして水素、または置換もしくは非置換の線状もしくは分岐の（Ｃ１−Ｃ５）アルキルである）、式（ＩＩ）の部分、並びに式（Ｉ）の塩から選択される。より好ましくは、Ｒ１、Ｒ２、Ｒ３およびＲ４は同じかまたは異なっており、そして水素、線状もしくは分岐の置換もしくは非置換（Ｃ１−Ｃ４）アルキル、線状もしくは分岐のカルボキシ（Ｃ１−Ｃ４）アルキル、線状もしくは分岐の置換もしくは非置換アミノ（Ｃ１−Ｃ４）アルキル、置換もしくは非置換フェニル、−Ｎ（Ｒ５）２（式中、Ｒ５は同じかまたは異なっており、そして水素、または置換もしくは非置換の線状もしくは分岐の（Ｃ１−Ｃ４）アルキルである）、式（ＩＩ）の部分、並びに式（Ｉ）の塩から選択される。最も好ましくは、Ｒ１、Ｒ２、Ｒ３およびＲ４は同じかまたは異なっており、そして水素、置換もしくは非置換（Ｃ１−Ｃ２）アルキル、置換もしくは非置換アミノ（Ｃ１−Ｃ２）アルキル、置換もしくは非置換フェニル、−Ｎ（Ｒ５）２（式中、Ｒ５は同じかまたは異なっており、そして水素、または置換もしくは非置換（Ｃ１−Ｃ２）アルキルである）、カルボキシ（Ｃ１−Ｃ２）アルキル、式（ＩＩ）の部分、並びに式（Ｉ）の塩から選択される。
【００１５】
グアニジン塩には、これに限定されないが、下記式を有する塩が挙げられる：
【化４】
2015147761.tif 000005
式中、Ｒ１、Ｒ２、Ｒ３およびＲ４は上で定義された通りであり、並びにＹ−は対アニオンであり、この対アニオンには、これに限定されないが、ハロゲン化物イオン、硫酸イオン、硫酸水素イオン、炭酸イオン、炭酸水素イオン、硝酸イオン、亜硝酸イオン、ホウ酸イオン、過塩素酸イオン、亜リン酸イオンまたはリン酸イオンが挙げられる。好ましくは、Ｙ−はハロゲン化物イオン、硫酸イオン、硫酸水素イオン、硝酸イオン、炭酸イオン、または炭酸水素イオンである。より好ましくは、Ｙ−はハロゲン化物イオン、硫酸イオン、硫酸水素イオン、炭酸イオン、または炭酸水素イオンである。最も好ましくは、Ｙ−はハロゲン化物イオン、硫酸イオン、または炭酸水素イオンである。ハロゲン化物イオンは塩化物イオン、臭化物イオン、フッ化物イオン、およびヨウ化物イオンから選択される。好ましくは、ハロゲン化物イオンは塩化物イオン、臭化物イオンまたはヨウ化物イオンである。より好ましくは、ハロゲン化物イオンは塩化物イオン、または臭化物イオンである。
【００１６】
前記様々なＲ上の置換基には、これに限定されないが、ヒドロキシル、線状もしくは分岐のヒドロキシ（Ｃ１−Ｃ５）アルキル、メルカプト、線状もしくは分岐のメルカプト（Ｃ１−Ｃ５）アルキル、線状もしくは分岐の（Ｃ１−Ｃ５）アルキル、カルボキシ（Ｃ１−Ｃ５）アルキル、フェニル、フェニル（Ｃ１−Ｃ５）アルキル、−Ｎ（Ｒ’）ｂ（式中、Ｒ’は同じかまたは異なっており、そして、これに限定されないが、水素、または（Ｃ１−Ｃ５）アルキルが挙げられ、並びにｂは２〜３の整数である）が挙げられる。好ましくは、この置換基は、ヒドロキシル、ヒドロキシ（Ｃ１−Ｃ２）アルキル、メルカプト、メルカプト（Ｃ１−Ｃ２）アルキル、（Ｃ１−Ｃ２）アルキル、フェニル、および−Ｎ（Ｒ’）ｂ（式中、Ｒ’は同じかまたは異なっており、そして、これに限定されないが、水素、または（Ｃ１−Ｃ２）アルキルが挙げられ、並びにｂは２〜３の整数である）から選択される。より好ましくは、この置換基は、ヒドロキシル、メルカプト、（Ｃ１−Ｃ２）アルキル、および−Ｎ（Ｒ’）ｂ（式中、Ｒ’は同じかまたは異なっており、そして、これに限定されないが、水素、またはメチルが挙げられ、並びにｂは２〜３の整数である）から選択される。
【００１７】
使用されうるポリエポキシド化合物は、連結によって一緒に結合された２以上のエポキシド部分を有するものである。このポリエポキシド化合物には、これに限定されないが、下記式を有する化合物が挙げられる：
【００１８】
【化５】
2015147761.tif 000006
または
【化６】
2015147761.tif 000007
【００１９】
式中、Ｒ８およびＲ９は独立して、水素、および（Ｃ１−Ｃ４）アルキルから選択され、Ａ＝ＯＲ１０またはＲ１１であり、Ｒ１０＝（（ＣＲ１２Ｒ１３）ｍＯ）、（アリール−Ｏ）ｐ、ＣＲ１２Ｒ１３−Ｚ−ＣＲ１２ＣＲ１３、またはＯＺ’ｔＯであり、Ｒ１１＝（ＣＨ２）ｙであり、Ｂは（Ｃ５−Ｃ１２）シクロアルキルであり、Ｚ＝５−または６−員環であり、Ｚ’はＲ１４ＯＡｒＯＲ１４、（Ｒ１５Ｏ）ａＡｒ（ＯＲ１５）、または（Ｒ１５Ｏ）ａ、Ｃｙ（ＯＲ１５）であり、Ｃｙ＝（Ｃ５−Ｃ１２）シクロアルキルであり、各Ｒ１２およびＲ１３は独立して水素、メチルまたはヒドロキシルから選択され、各Ｒ１４は（Ｃ１−Ｃ８）アルキルを表し、各Ｒ１５は（Ｃ２−Ｃ６）アルキレンオキシを表し、各ａ＝１〜１０、ｍ＝１〜６、ｐ＝１〜６、ｔ＝１〜４、およびｙ＝０〜６である。Ｒ８およびＲ９は好ましくは、独立して、水素および（Ｃ１−Ｃ２）アルキルから選択される。Ｒ８およびＲ９が環式化合物を形成するように結合されていない場合には、Ｒ８およびＲ９が両方とも水素であるのが好ましい。Ｒ８およびＲ９が結合されて環式化合物を形成する場合には、ＡがＲ１１または化学結合であり、かつ（Ｃ８−Ｃ１０）炭素環式環が形成されるのが好ましい。ｍ＝２〜４が好ましい。フェニル−Ｏが、Ｒ１０についての好ましいアリール−Ｏ基である。ｐ＝１〜４であるのが好ましく、より好ましくは１〜３であり、さらにより好ましくは１〜２である。Ｚは好ましくは５−または６−員炭素環式環であり、より好ましくは、Ｚは６−員炭素環式環である。好ましくは、ｙ＝０〜４であり、より好ましくは＝１〜４である。Ａ＝Ｒ１１およびｙ＝０の場合には、Ａは化学結合である。好ましくは、Ｚ’＝Ｒ１４ＯＡｒＯＲ１４、または（Ｒ１５Ｏ）ａＡｒ（ＯＲ１５）である。各Ｒ１４は好ましくは、（Ｃ１−Ｃ６）アルキルであり、より好ましくは、（Ｃ１−Ｃ４）アルキルである。各Ｒ１５は好ましくは、（Ｃ２−Ｃ４）アルキレンオキシである。ｔ＝１〜２が好ましい。好ましくは、ａ＝１〜８であり、より好ましくは１〜６、最も好ましくは１〜４である。各Ａｒ基は、１以上の置換基で置換されていてもよく、この置換基には、これに限定されないが、（Ｃ１−Ｃ４）アルキル、（Ｃ１−Ｃ４）アルコキシ、またはハロゲンが挙げられる。好ましくは、Ａｒは（Ｃ６−Ｃ１５）アリールである。典型的なアリール基は、フェニル、メチルフェニル、ナフチル、ピリジニル、ビスフェニルメチル、および２，２−ビスフェニルプロピルである。好ましくは、Ｃｙは（Ｃ６−Ｃ１５）シクロアルキルである。Ｂについての（Ｃ５−Ｃ１２）シクロアルキル基は、単環式、スピロ環式、縮合または二環式基であり得る。好ましくは、Ｂは（Ｃ８−Ｃ１０）シクロアルキル、より好ましくはシクロオクチルである。
【００２０】
式（Ｖ）の典型的な化合物には、これに限定されないが、１，４−ブタンジオールジグリシジルエーテル、エチレングリコールジグリシジルエーテル、ジエチレングリコールジグリシジルエーテル、トリエチレングリコールジグリシジルエーテル、グリセロールジグリシジルエーテル、ネオペンチルグリコールジグリシジルエーテル、プロピレングリコールジグリシジルエーテル、ジプロピレングリコールジグジグリシジルエーテル、およびポリ（プロピレングリコール）ジグリシジルエーテルが挙げられる。
【００２１】
ポリハロゲン化合物には、１以上のグアニジン化合物またはその塩と反応しうる、２以上のハロゲンを含むハロゲン含有化合物が挙げられる。このポリハロゲン化合物には、これに限定されないが、下記式を有する化合物が挙げられる：
【００２２】
【化７】
2015147761.tif 000008
【００２３】
式中、Ｘ１およびＸ２は同じかまたは異なっていてよく、そして塩素、臭素、フッ素およびヨウ素から選択されるハロゲンである。好ましくは、Ｘ１およびＸ２は独立して、塩素、臭素およびヨウ素である。より好ましくは、Ｘ１およびＸ２は独立して、塩素および臭素である。Ｒ１６は式：
【化８】
2015147761.tif 000009
（式中、Ｒ１７は線状もしくは分岐の置換もしくは非置換（Ｃ１−Ｃ１８）アルキル、置換もしくは非置換（Ｃ６−Ｃ１２）シクロアルキル、置換もしくは非置換（Ｃ６−Ｃ１５）アリール、−ＣＨ２−Ｏ−（Ｒ１８−Ｏ）ｑ−ＣＨ２−であり、式中、Ｒ１８は置換もしくは非置換の線状もしくは分岐の（Ｃ２−Ｃ１０）アルキルであり、およびｑは１〜１０の整数である）を有する部分である。好ましくは、Ｒ１７は線状もしくは分岐の置換もしくは非置換（Ｃ１−Ｃ８）アルキル、置換もしくは非置換（Ｃ６−Ｃ８）シクロアルキル、置換もしくは非置換フェニル、−ＣＨ２−Ｏ−（Ｒ１８−Ｏ）ｑ−ＣＨ２−であり、式中、Ｒ１８は置換もしくは非置換の線状もしくは分岐の（Ｃ２−Ｃ８）アルキルであり、およびｑは１〜８の整数である。より好ましくは、Ｒ１７は線状もしくは分岐の置換もしくは非置換（Ｃ１−Ｃ４）アルキル、置換もしくは非置換シクロヘキシル、フェニル、−ＣＨ２−Ｏ−（Ｒ１８−Ｏ）ｑ−ＣＨ２−であり、式中、Ｒ１８は置換もしくは非置換（Ｃ２−Ｃ３）アルキルであり、およびｑは１〜５の整数である。置換基には、これに限定されないが、ハロゲン、ヒドロキシル、線状もしくは分岐のヒドロキシ（Ｃ１−Ｃ５）アルキル、または線状もしくは分岐の（Ｃ１−Ｃ５）アルコキシが挙げられる。好ましくは、置換基はハロゲン、ヒドロキシル、または線状もしくは分岐の（Ｃ１−Ｃ５）アルコキシである。より好ましくは、置換基はヒドロキシル、または線状もしくは分岐の（Ｃ１−Ｃ５）アルキルである。最も好ましくは、置換基は線状もしくは分岐の（Ｃ１−Ｃ３）アルキルである。
【００２４】
このポリハロゲンの例は、１，２−ジブロモエタン、１，２−ジクロロエタン、１，２−ジヨードエタン、１，３−ジブロモプロパン、１，３−ジクロロプロパン、１，３−ジヨードプロパン、１，４−ジブロモブタン、１，４−ジクロロブタン、１，４−ジヨードブタン、１，５−ジブロモペンタン、１，５−ジクロロペンタン、１，５−ジヨードペンタン、１，６−ジブロモヘキサン、１，６−ジクロロヘキサン、１，６−ジヨードヘキサン、１，７−ジブロモヘプタン、１，７−ジクロロヘプタン、１，７−ジヨードヘプタン、１，８−ジブロモオクタン、１，８−ジクロロオクタン、１，８−ジヨードオクタン、１，３−ジクロロ−２−プロパノール、１，４−ジクロロ−２，３−ブタンジオール、１−ブロモ−３−クロロエタン、１−クロロ−３−ヨードエタン、１，２，３−トリクロロプロパン、１−ブロモ−３−クロロプロパン、１−クロロ−３−ヨードプロパン、１，４−ジクロロ−２−ブタノール、２，３−ジクロロ−１−プロパノール、１，４−ジクロロシクロヘキサン、１−ブロモ−３−クロロ−２−メチルプロパン、１，５−ジクロロ［３−（２−クロロエチル）］ペンタン、１，１０−ジクロロデカン、１，１８−ジクロロオクタデカン、２，２’−ジクロロエチルエーテル、１，２−ビス（２−クロロエトキシ）エタン、ジエチレングリコールビス（２−クロロエチル）エーテル、トリエチレングリコールビス（２−クロロエチル）エーテル、２，２’−ジクロロプロピルエーテル、２，２’−ジクロロブチルエーテル、テトラエチレングリコールビス（２−ブロモエチル）エーテルおよびヘプタエチレングリコールビス（２−クロロエチル）エーテルである。
【００２５】
１種以上のグアニジン化合物またはその塩は、典型的には、８０℃でイソプロパノール中に懸濁され、１種以上のポリエポキシドと１種以上のポリハロゲンとの混合物の滴下添加を伴う。この加熱浴の温度は、次いで、８０℃から９５℃に上げられる。攪拌しつつ加熱が２時間〜８時間にわたって行われる。この加熱浴の温度は、次いで、攪拌しつつ１２時間〜２４時間にわたって室温まで下げられる。それぞれの成分の量は変化しうるが、一般に、グアニジンまたはその塩からの部分：ポリエポキシドからの部分：ポリハロゲンからの部分のモル比が、モノマーモル比に基づいて０．５〜１：０．５〜１：０．０５〜０．５の範囲である生成物を提供するのに充分な量のそれぞれの反応物質が添加される。
【００２６】
１種以上の反応生成物を含むめっき組成物および方法は、プリント回路板または半導体チップのような基体上に実質的に平滑なめっき金属層を提供するのに有用である。また、このめっき組成物および方法は基体における開口部を金属で充填するのに有用である。この金属堆積物は良好な均一電着性を有し、かつ熱衝撃応力試験に応じた良好な物理的信頼性を有する。
【００２７】
その上に金属が電気めっきされうるあらゆる基体が、この反応生成物を含む金属めっき組成物と共に、基体として使用されうる。このような基体には、これに限定されないが、プリント回路板、集積回路、半導体パッケージ、リードフレームおよびインターコネクトが挙げられる。集積回路基体はデュアルダマシン製造プロセスに使用されるウェハであり得る。このような基体は典型的には、様々なサイズを有する、多数のフィーチャ、特に開口部を含む。ＰＣＢにおけるスルーホールは様々な直径、例えば、５０μｍ〜３５０μｍの直径を有しうる。この様なスルーホールは深さが、例えば、０．８ｍｍから１０ｍｍまで変動しうる。ＰＣＢは様々なサイズ、例えば、２００μｍまでの直径および１５０μｍもしくはそれより大きな深さを有するブラインドバイアを含む。
【００２８】
従来の金属めっき組成物が使用されうる。この金属めっき組成物は金属イオンのソース、電解質、およびレベリング剤を含み、このレベリング剤は１種以上のグアニジン化合物またはその塩と、１種以上のポリエポキシド化合物と、１種以上のポリハロゲン化合物との反応生成物である。金属めっき組成物はハロゲン化物イオンのソース、促進剤および抑制剤を含むことができる。この組成物から電気めっきされうる金属には、これに限定されないが、銅、スズ、およびスズ／銅合金が挙げられる。
【００２９】
適する銅イオンソースは銅塩であり、そして限定されないが、硫酸銅、ハロゲン化銅、例えば、塩化銅、酢酸銅、硝酸銅、テトラフルオロホウ酸銅、アルキルスルホン酸銅、アリールスルホン酸銅、スルファミン酸銅、過塩素酸銅、およびグルコン酸銅が挙げられる。典型的なアルカンスルホン酸銅には、（Ｃ１−Ｃ６）アルカンスルホン酸銅が挙げられ、より好ましくは（Ｃ１−Ｃ３）アルカンスルホン酸銅が挙げられる。好ましい、アルカンスルホン酸銅は、メタンスルホン酸銅、エタンスルホン酸銅、およびプロパンスルホン酸銅である。典型的なアリールスルホン酸銅には、限定されないが、ベンゼンスルホン酸銅、ｐ−トルエンスルホン酸銅が挙げられる。銅イオンソースの混合物が使用されてもよい。銅イオン以外の金属イオンの１種以上の塩が本発明の電気めっき浴に添加されても良い。典型的には、銅塩はめっき液の１０〜４００ｇ／Ｌの銅金属の量を提供するのに充分な量で存在する。
【００３０】
適するスズ化合物には、これに限定されないが、ハロゲン化スズ、硫酸スズ、アルカンスルホン酸スズ、例えば、メタンスルホン酸スズ、アリールスルホン酸スズ、例えば、ベンゼンスルホン酸スズ、およびｐ−トルエンスルホン酸スズが挙げられる。これら電解質組成物におけるスズ化合物の量は典型的には、５〜１５０ｇ／Ｌの範囲のスズ含有量を提供する量である。スズ化合物の混合物が上述のような量で使用されうる。
【００３１】
本発明において有用な電解質はアルカリ性であっても、または酸性であっても良い。典型的には、電解質は酸性である。適する酸性電解質には、これに限定されないが、硫酸、酢酸、フルオロホウ酸、アルカンスルホン酸、例えば、メタンスルホン酸、エタンスルホン酸、プロパンスルホン酸およびトリフルオロメタンスルホン酸、アリールスルホン酸、例えば、ベンゼンスルホン酸、ｐ−トルエンスルホン酸、スルファミン酸、塩酸、臭化水素酸、過塩素酸、硝酸、クロム酸、およびリン酸が挙げられる。本発明の金属めっき浴において、酸の混合物が有利に使用されうる。好ましい酸には、硫酸、メタンスルホン酸、エタンスルホン酸、プロパンスルホン酸、塩酸およびこれらの混合物が挙げられる。酸は１〜４００ｇ／Ｌの範囲の量で存在しうる。電解質は概して、様々なソースから商業的に入手可能であり、そしてさらなる精製なしに使用されうる。
【００３２】
この電解質は場合によってはハロゲン化物イオンのソースを含んでいても良い。典型的には、塩化物イオンが使用される。典型的な塩化物イオンのソースには、塩化銅、塩化スズ、塩化ナトリウム、塩化カリウムおよび塩酸が挙げられる。広範囲のハロゲン化物イオン濃度が本発明において使用されうる。典型的には、ハロゲン化物イオン濃度はめっき浴に基づいて０〜１００ｐｐｍの範囲である。このようなハロゲン化物イオンのソースは、概して、商業的に入手可能であり、そしてさらなる精製なしに使用されうる。
【００３３】
めっき組成物は典型的には促進剤を含む。任意の促進剤（光沢剤とも称される）が本発明における使用に適する。このような促進剤は当業者に周知である。促進剤には、これに限定されないが、Ｎ，Ｎ−ジメチル−ジチオカルバミン酸−（３−スルホプロピル）エステル、３−メルカプト−プロピルスルホン酸−（３−スルホプロピル）エステル、３−メルカプト−プロピルスルホン酸ナトリウム塩、３−メルカプト−１−プロパンスルホン酸カリウム塩を伴うカルボン酸−ジチオ−ｏ−エチルエステル−ｓ−エステル、ビス−スルホプロピルジスルフィド、ビス−（ナトリウムスルホプロピル）−ジスルフィド、３−（ベンゾチアゾリル−Ｓ−チオ）プロピルスルホン酸ナトリウム塩、ピリジニウムプロピルスルホベタイン、１−ナトリウム−３−メルカプトプロパン−１−スルホナート、Ｎ，Ｎ−ジメチル−ジチオカルバミン酸−（３−スルホエチル）エステル、３−メルカプト−エチルプロピルスルホン酸−（３−スルホエチル）エステル、３−メルカプト−エチルスルホン酸ナトリウム塩、３−メルカプト−１−エタンスルホン酸カリウム塩を伴うカルボン酸−ジチオ−ｏ−エチルエステル−ｓ−エステル、ビス−スルホエチルジスルフィド、３−（ベンゾチアゾリル−Ｓ−チオ）エチルスルホン酸ナトリウム塩、ピリジニウムエチルスルホベタイン、および１−ナトリウム−３−メルカプトエタン−１−スルホナートが挙げられる。促進剤は様々な量で使用されうる。一般に、促進剤は０．１ｐｐｍ〜１０００ｐｐｍの量で使用される。
【００３４】
金属めっき速度を抑制できる任意の化合物が、本発明の電気めっき組成物において抑制剤として使用されうる。適する抑制剤には、これに限定されないが、ポリプロピレングリコールコポリマー、およびポリエチレングリコールコポリマー、例えば、エチレンオキシド−プロピレンオキシド（ＥＯ／ＰＯ）コポリマー、およびブチルアルコール−エチレンオキシド−プロピレンオキシドコポリマーが挙げられる。適するブチルアルコール−エチレンオキシド−プロピレンオキシドコポリマーは、１００〜１００，０００、好ましくは５００〜１０，０００の重量平均分子量を有するものである。このような抑制剤が使用される場合には、抑制剤は典型的には組成物の重量を基準にして１〜１０，０００ｐｐｍ、より典型的には５〜１０，０００ｐｐｍの範囲の量で存在する。本発明のレベリング剤は抑制剤として機能することができる官能基も有しうる。
【００３５】
概して、反応生成物は、２００〜１０，０００、典型的には３００〜５０，０００、好ましくは５００〜８０００の数平均分子量（Ｍｎ）を有するが、他のＭｎ値を有する反応生成物が使用されてもよい。このような反応生成物は１０００〜５０，０００、典型的には５０００〜３０，０００の範囲の重量平均分子量（Ｍｗ）値を有しうるが、他のＭｗ値が使用されてもよい。
【００３６】
金属電気めっき組成物に使用される反応生成物（レベリング剤）の量は、選択される具体的なレベリング剤、電気めっき組成物中の金属イオンの濃度、使用される具体的な電解質、電解質の濃度、および印加される電流密度に応じて変化する。概して、電気めっき組成物中のレベリング剤の合計量は、めっき組成物の全重量を基準にして、０．０１ｐｐｍ〜５００ｐｐｍ、好ましくは０．１ｐｐｍ〜２５０ｐｐｍ、最も好ましくは０．５ｐｐｍ〜１００ｐｐｍの範囲であるが、より多いまたはより少ない量が使用されてもよい。
【００３７】
電気めっき組成物は任意の順に成分を一緒にすることによって調製されうる。無機成分、例えば、金属イオンのソース、水、電解質および任意成分のハロゲン化物イオンのソースが最初に浴容器に入れられ、その後で、有機成分、例えば、レベリング剤、促進剤、抑制剤および他の有機成分を入れるのが好ましい。
【００３８】
電気めっき組成物は場合によっては、少なくとも一種の追加のレベリング剤を含んでいても良い。このような追加のレベリング剤は、本発明の別のレベリング剤であっても良いし、あるいは任意の従来のレベリング剤であっても良い。本発明のレベリング剤と一緒に使用されうる適する従来のレベリング剤には、限定されないが、Ｓｔｅｐらへの米国特許第６，６１０，１９２号、Ｗａｎｇらへの米国特許第７，１２８，８２２号、Ｈａｙａｓｈｉらへの米国特許第７，３７４，６５２号、およびＨａｇｉｗａｒａらへの米国特許第６，８００，１８８号に開示されているものが挙げられる。レベリング剤のこのような組み合わせは、レベリング能力および均一電着性をはじめとするめっき浴の特性を調節するために使用されうる。
【００３９】
典型的には、めっき組成物は１０〜６５℃、またはそれより高い任意の温度で使用されうる。好ましくは、めっき組成物の温度は１０〜３５℃であり、より好ましくは、１５〜３０℃である。
【００４０】
概して、金属電気めっき組成物は使用中に攪拌される。任意の適する攪拌方法が使用されることができ、そしてこのような方法は当該技術分野において周知である。適する攪拌方法には、これに限定されないが、エアスパージング、ワークピース攪拌、およびインピンジメント（ｉｍｐｉｎｇｍｅｎｔ）が挙げられる。
【００４１】
典型的には、基体をめっき組成物に接触させることによって、基体は電気めっきされる。基体は典型的にはカソードとして機能する。めっき組成物はアノードを収容し、アノードは可溶性でも不溶性でも良い。典型的には電圧が電極に印加される。充分な電流密度が印加され、基体上に所望の厚さを有する金属層を堆積させ、並びにブラインドバイア、トレンチおよびスルーホールを充填し、またはスルーホールを共形的にめっきするのに充分な期間にわたってめっきが行われる。電流密度は０．０５〜１０Ａ／ｄｍ２の範囲であり得るが、より高いおよびより低い電流密度が使用されてもよい。具体的な電流密度は、部分的には、めっきされるべき基体、めっき浴の組成、および望まれる表面金属厚さに応じて決まる。このような電流密度の選択は当業者の能力の範囲内のことである。
【００４２】
本発明の利点は、実質的に平滑な金属堆積物がＰＣＢ上に得られることである。ＰＣＢにおけるスルーホールおよび／またはブラインドバイアが実質的に充填される。本発明のさらなる利点は、広範囲の開口部および開口部サイズが、望ましい均一電着性で充填されることができまたは共形的に（ｃｏｎｆｏｒｍａｌｌｙ）めっきされうる。
【００４３】
均一電着性はスルーホールの中央においてめっきされた金属の平均厚さの、ＰＣＢサンプルの表面にめっきされた金属の平均厚さに対する比率として定義され、パーセンテージとして報告される。均一電着性がより高くなると、めっき組成物がスルーホールを共形的にめっきすることができることがより良好になる。本発明の金属めっき組成物は６５％以上、好ましくは７０％以上の均一電着性を有する。
【００４４】
本発明の化合物は、小さなフィーチャを有する基体上および様々なフィーチャサイズを有する基体上でさえ、基体にわたって実質的に平滑な表面を有する金属層を提供する。本発明のめっき方法は、金属めっき組成物が良好な均一電着性を有する様にスルーホール内に金属を効果的に堆積させる。
【００４５】
本発明の方法は概して、プリント回路板製造を参照して説明されたが、本発明は、本質的に平滑または平らな金属堆積物および充填されたまたは共形的にめっきされた開口部が望まれる、あらゆる電解プロセスにおいて有用であり得ることが認識される。このようなプロセスには、半導体パッケージングおよびインターコネクト製造が挙げられる。
【００４６】
以下の実施例は本発明をさらに例示することを意図しており、発明の範囲を限定することを意図していない。
【実施例】
【００４７】
実施例１
凝縮器、温度計および攪拌棒を備えた１００ｍＬの三ツ口丸底フラスコ内で、８０℃で、塩酸グアニジン（９．５６ｇ、０．１モル）が２０ｍＬのイソプロパノール中に懸濁された。１，４−ブタンジオールジグリシジルエーテル（１２．１３ｇ、０．０６０モル）および１，４−ジブロモブタン（０．７１ｇ、０．００３モル）が一緒に混合され、前記溶液に滴下添加され、そして１，４−ブタンジオールジグリシジルエーテルおよび１，４−ジブロモブタンを収容しているバイアルが２ｍＬのイソプロパノールですすがれた。加熱浴温度が９５℃に上げられた。得られた混合物は４時間にわたって加熱され、次いで室温で一晩攪拌したままにされた。この反応混合物は、貯蔵のためのポリエチレンボトルに水ですすぎ込まれ、そして５０％硫酸（１０．８ｇ）が添加され、この反応生成物を可溶化させた。グアニジン部分：エポキシド部分：ジハロゲンからの脂肪族部分のモル比は、モノマーモル比に基づいて１：０．６：０．０３であった。
【００４８】
実施例２
凝縮器、温度計および攪拌棒を備えた１００ｍＬの三ツ口丸底フラスコ内で、８０℃で、塩酸グアニジン（９．５３ｇ、０．１モル）が２０ｍＬのイソプロパノール中に懸濁された。この溶液に、１，４−ブタンジオールジグリシジルエーテル（１２．１１ｇ、０．０６モル）が滴下添加され、そして１，４−ブタンジオールジグリシジルエーテルを収容しているバイアルが２ｍＬのイソプロパノールですすがれた。加熱浴温度が９５℃に上げられた。得られた混合物は４時間にわたって加熱され、そしてこの反応混合物に１，４−ジブロモブタン（０．６９ｇ、０．００３モル）が滴下添加された。油浴温度が９５℃に１時間維持され、次いで、この反応は室温で一晩攪拌したままにされた。この反応混合物は、貯蔵のためのポリエチレンボトルに水ですすぎ込まれ、そして５０％硫酸（４．６ｇ）が添加され、この反応生成物を可溶化させた。グアニジン部分：エポキシド部分：ジハロゲンからの脂肪族部分のモル比は、モノマーモル比に基づいて１：０．６：０．０３であると決定された。
【００４９】
実施例３
硫酸銅五水和物として７５ｇ／Ｌの銅、２４０ｇ／Ｌの硫酸、６０ｐｐｍの塩化物イオン、１ｐｐｍの促進剤および１．５ｇ／Ｌの抑制剤を一緒にすることによって、複数の銅電気めっき浴が調製された。促進剤はビス（ナトリウム−スルホプロピル）ジスルフィドであった。抑制剤は、５，０００未満の重量平均分子量および末端ヒドロキシル基を有するＥＯ／ＰＯコポリマーであった。この電気めっき浴は、また、実施例１からの反応生成物を１、５、１０または２０ｐｐｍの量で、または実施例２からの反応生成物を１、５または１０ｐｐｍの量で含んでいた。この反応生成物は精製することなく使用された。
【００５０】
実施例４
複数のスルーホールを有する、３．２ｍｍまたは１．６ｍｍ厚さの両面ＦＲ４ＰＣＢ（５ｃｍ×９．５ｃｍ）のサンプルが実施例３の銅電気めっき浴を用いてハーリングセル内で、銅で電気めっきされた。３．２ｍｍ厚さのサンプルは０．３ｍｍ直径のスルーホールを有しており、および１．６ｍｍ厚さのサンプルは０．２５ｍｍ直径のスルーホールを有していた。それぞれの浴の温度は２５℃であった。３．２ｍｍのサンプルに８０分間にわたって２．１６Ａ／ｄｍ２の電流密度が印加され、１．６ｍｍのサンプルに４４分間にわたって３．２４Ａ／ｄｍ２の電流密度が印加された。実施例１からの反応生成物を含んでいた銅浴は、１．６ｍｍ厚さであったＰＣＢをめっきするためだけに使用された。実施例２の反応生成物を含んでいた銅浴は、３．２ｍｍおよび１．６ｍｍの双方のＰＣＢ上に銅をめっきするために使用された。銅めっきプロセスは、両方のタイプのＰＣＢ上に、実施例２の反応生成物を含む銅浴を使用して繰り返された。銅めっきされたサンプルは分析され、以下の方法に従って、めっき浴の均一電着性（ＴＰ）およびクラッキングパーセントを決定した。
【００５１】
均一電着性は、ＰＣＢサンプルの表面においてめっきされた金属の平均厚さと比較した、スルーホールの中央においてめっきされた金属の平均厚さの比率を決定することにより計算された。均一電着性はパーセンテージで表１に報告される。
【００５２】
クラッキングパーセントは業界標準手順ＩＰＣ−ＴＭ−６５０−２．６．８．Ｔｈｅｒｍａｌ  Ｓｔｒｅｓｓ，  Ｐｌａｔｅｄ−Ｔｈｒｏｕｇｈ  Ｈｏｌｅｓ，ＩＰＣ（米国、イリノイ州、ノースブルック）により出版、２００４年５月、追補Ｅに従って決定された。
【００５３】
【表１】
2015147761.tif 000010
【００５４】
結果は均一電着性が７０％を超えたことを示しており、このことは、実施例１および２の反応生成物について優れた均一電着性の性能を示した。さらに、クラッキングは、実施例１の反応生成物でめっきされた銅の１つのサンプルにおいてのみ観察された。クラッキングのパーセンテージが小さいほど、めっき性能が良好である。
【００５５】
実施例５〜９
モノマーのモル比が以下の表２に開示されたように変えられた以外は、実施例１に記載された方法に従って５つの反応生成物が調製された。
【００５６】
【表２】
2015147761.tif 000011
【００５７】
実施例１０
凝縮器、温度計および攪拌棒を備えた１００ｍＬの三ツ口丸底フラスコ内で、８０℃で、塩酸グアニジン（４．７８ｇ、０．０５モル）およびジフェニルグアニジン（１０．５０ｇ、０．０５モル）が２０ｍＬのイソプロパノール中に懸濁された。１，４−ブタンジオールジグリシジルエーテル（１１．４７ｇ、０．０５７モル）および１，４−ジブロモブタン（１．３６ｇ、０．００６モル）が一緒に混合され、前記溶液に滴下添加され、そして１，４−ブタンジオールジグリシジルエーテルおよび１，４−ジブロモブタンを収容しているバイアルが３ｍＬのイソプロパノールですすがれた。加熱浴温度が９５℃に上げられた。得られた混合物は４時間にわたって加熱され、次いで室温で一晩攪拌したままにされた。この反応混合物は、貯蔵のためのポリエチレンボトルに水ですすぎ込まれ、そして５０％硫酸（１１．５ｇ）が添加され、この反応生成物を可溶化させた。塩酸グアニジン：１，３−ジフェニルグアニジン：エポキシド部分：ジハロゲンからの脂肪族部分のモル比は、モノマーモル比に基づいて０．５：０．５：０．５７：０．０６であった。
【００５８】
実施例１１〜２８
上記実施例５〜１０に記載されたプロセスに実質的に従って、表３の化合物が一緒に反応させられた。各成分のモル比は表３に記載される。
【００５９】
【表３】
2015147761.tif 000012
【００６０】
【表４】
2015147761.tif 000013
【外国語明細書】
2015147761000001.pdf
2015147761000002.pdf
2015147761000003.pdf